(57)【要約】【課題】耐摩耗性、低温特性、引張強度、転がり抵抗性、ウェッドスキッド抵抗性等に優れる空気入りタイヤ等の加硫ゴムを製造することができるゴム組成物を提供すること。【解決手段】１級アミノ基及びアルコキシシリル基を有し、重量平均分子量（Ｍｗ）が１５０，０００〜２，０００，０００であり、共役ジエン系化合物及び芳香族ビニル化合物に由来する構造単位を有する（ａ１）共役ジエン系共重合体を２０〜９５質量％、並びにシス−１，４−結合の含有量が８０％以上の共役ジエン系重合体の活性末端に、少なくともアルコキシシラン化合物が結合した（ａ２）変性共役ジエン系重合体を５〜８０質量％、含む（Ａ）ゴム成分と、（Ａ）ゴム成分１００質量部に対し、２〜１００質量部の（ｂ１）カーボンブラック及び３０〜１００質量部の（ｂ２）シリカの少なくともいずれか、を含む（Ｂ）充填剤と、を含有するゴム組成物。【選択図】なし【特許請求の範囲】
【請求項１】
１級アミノ基及びアルコキシシリル基を有し、重量平均分子量（Ｍｗ）が１５０，０００〜２，０００，０００であり、共役ジエン系化合物及び芳香族ビニル化合物に由来する構造単位を有する（ａ１）共役ジエン系共重合体を２０〜９５質量％、並びに
シス−１，４−結合の含有率が８０％以上の共役ジエン系重合体の活性末端に、少なくともアルコキシシラン化合物が結合した（ａ２）変性共役ジエン系重合体を５〜８０質量％、含む（Ａ）ゴム成分（但し、（ａ１）＋（ａ２）＝１００質量％）と、
前記（Ａ）ゴム成分１００質量部に対し、２〜１００質量部の（ｂ１）カーボンブラック及び３０〜１００質量部の（ｂ２）シリカの少なくともいずれか、を含む（Ｂ）充填剤（但し、前記（Ｂ）充填剤が前記（ｂ２）シリカを含む場合、前記（ｂ２）シリカ１００質量部に対し、５〜２０質量部のシランカップリング剤を更に含む）と、
を含有するゴム組成物。
【請求項２】
前記（ａ１）共役ジエン系共重合体が、下記一般式（１）又は（２）で表される構造を有する請求項１に記載のゴム組成物。
【化１】
2010209253.tif 000022
（前記一般式（１）中、Ｐは、共重合鎖を示し、Ｒ１は、炭素数１〜１２のアルキレン基を示し、Ｒ２及びＲ３は、相互に独立に、炭素数１〜２０のアルキル基又はアリール基を示す。ｋ、ｍ、及びｎは、１又は２を示す。但し、ｎ＋ｍ＋ｋは、３又は４である。）
【化２】
2010209253.tif 000023
（前記一般式（２）中、Ｐは、共重合鎖を示し、Ｒ１は、炭素数１〜１２のアルキレン基を示し、Ｒ２及びＲ３は、相互に独立に、炭素数１〜２０のアルキル基又はアリール基を示す。ｊ及びｈは、１〜３の整数を示す。但し、ｊ＋ｈは、２〜４の整数である。）
【請求項３】
前記（ａ１）共役ジエン系共重合体が、
炭化水素溶媒中で、有機アルカリ金属、有機アルカリ土類金属、アルカリ金属アミド化合物、及びアルカリ土類金属アミド化合物からなる群より選択される少なくとも１種の化合物を開始剤として用いて、前記共役ジエン系化合物、前記芳香族ビニル化合物、及び必要に応じて多官能単量体をアニオン重合させた後、下記一般式（３）又は（４）で表される少なくとも１つのアミノ基含有アルコキシシラン化合物を加え、更に加水分解を行って得られるものである請求項１又は２に記載のゴム組成物。
【化３】
2010209253.tif 000024
（前記一般式（３）中、Ｒ１は、炭素数１〜１２のアルキレン基を示し、Ｒ２及びＲ３は、相互に独立に、炭素数１〜２０のアルキル基又はアリール基を示す。Ｒ４〜Ｒ６は、相互に独立に、炭素数１〜２０のアルキル基又はアリール基を示すか、或いはそれらのうち２つが相互に結合して形成される珪素原子を含む環を示す。ｇは、１又は２を示し、ｆは、１〜１０の整数を示す。）
【化４】
2010209253.tif 000025
（前記一般式（４）中、Ｒ１は、炭素数１〜１２のアルキレン基を示し、Ｒ２及びＲ３は、相互に独立に、炭素数１〜２０のアルキル基又はアリール基を示す。Ｒ４〜Ｒ６は、相互に独立に、炭素数１〜２０のアルキル基又はアリール基を示すか、或いはそれらのうち２つが相互に結合して形成される珪素原子を含む環を示す。ｅは、２又は３を示す。）
【請求項４】
前記アミノ基含有アルコキシシラン化合物が、Ｎ，Ｎ−ビス（トリメチルシリル）アミノプロピルトリメトキシシラン、Ｎ，Ｎ−ビス（トリメチルシリル）アミノプロピルトリエトキシシラン、Ｎ，Ｎ−ビス（トリメチルシリル）アミノプロピルメチルジメトキシシラン、Ｎ，Ｎ−ビス（トリメチルシリル）アミノプロピルメチルジエトキシシラン、又は１−トリメチルシリル−２，２−ジメトキシ−１−アザ−２−シラシクロペンタンである請求項３に記載のゴム組成物。
【請求項５】
前記（ａ２）変性共役ジエン系重合体が、前記共役ジエン系重合体の活性末端を前記アルコキシシラン化合物により第１次変性後、更に縮合促進剤の存在下で第２次変性を行い得られるものである請求項１〜４のいずれか一項に記載のゴム組成物。
【請求項６】
前記縮合促進剤が、下記一般式（５）で表される化合物、下記一般式（６）で表される化合物、及び下記一般式（７）で表される化合物からなる群より選択される少なくとも１種の化合物を含むものである請求項５に記載のゴム組成物。
Ｓｎ（ＯＣＯＲ７）２（５）
（前記一般式（５）中、Ｒ７は、相互に独立に、炭素数２〜１９の有機基を示す。）
Ｒ８ｒＳｎＡ１ｔＢ１（４−ｔ−ｒ）（６）
（前記一般式（６）中、Ｒ８は、炭素数１〜３０の脂肪族炭化水素基を示し、Ｂ１は、ヒドロキシル基又はハロゲンを示す。Ａ１は、（ｉ）炭素数２〜３０の脂肪族カルボン酸残基、（ｉｉ）炭素数５〜３０の１，３−ジカルボニル含有基、（ｉｉｉ）炭素数１〜３０のヒドロカルビルオキシ基、及び（ｉｖ）炭素数１〜２０のヒドロカルビル基からなる群より選択された基で合計三置換されたシロキシ基を示す。ｒは、１〜３の整数を示し、ｔは、１又は２を示す。但し、ｔ＋ｒは、３又は４である。なお、Ｒ８が複数存在する場合は、同一でも異なっていても良く、Ａ１が複数存在する場合は、同一でも異なっていても良い。）
Ａ２ｘＴｉＢ２（４−ｘ）（７）
（前記一般式（７）中、Ａ２は、（ｉ）炭素数１〜３０のヒドロカルビルオキシ基、及び（ｉｉ）炭素数１〜３０のアルキル基の少なくともいずれかの基で合計三置換されたシロキシ基を示す。Ｂ２は、炭素数５〜３０の１，３−ジカルボニル含有基を示す。ｘは、２又は４を示す。なお、Ａ２が複数存在する場合は、同一でも異なっていても良く、Ｂ２が複数存在する場合は、同一でも異なっていても良い。）
【請求項７】
前記アルコキシシラン化合物が、下記一般式（８）で表される化合物、下記一般式（９）で表される化合物、下記一般式（１０）で表される化合物、及びそれらの部分縮合物からなる群より選択される少なくとも１種の化合物である請求項１〜６のいずれか一項に記載のゴム組成物。
【化５】
2010209253.tif 000026
（前記一般式（８）中、Ａ３は、（チオ）エポキシ基、（チオ）イソシアナート基、（チオ）ケトン基、（チオ）アルデヒド基、イミノ基、シアノ基、アミド基、イソシアヌル酸トリヒドロカルビルエステル基、（チオ）カルボン酸エステル基、（チオ）カルボン酸の金属塩、カルボン酸無水物、カルボン酸ハロゲン化物、及び炭酸ジヒドロカルビルエステル基からなる群より選択される少なくとも１種の官能基を有する一価の基を示す。Ｒ９は、単結合又は二価の不活性炭化水素基を示し、Ｒ１０及びＲ１１は、相互に独立に、炭素数１〜２０の一価の脂肪族炭化水素基又は炭素数６〜１８の一価の芳香族炭化水素基を示す。但し、Ｒ１０が複数存在する場合、複数のＲ１０は同一でも異なっていても良く、ＯＲ１１が複数存在する場合、複数のＯＲ１１は同一でも異なっていても良い。ｏは、０〜２の整数を示す。なお、一般式（８）中には活性プロトン及びオニウム塩は含まれない。）
【化６】
2010209253.tif 000027
（前記一般式（９）中、Ａ４は、環状又は非環状の３級アミノ基、ピリジル基、スルフィド基、及びマルチスルフィド基からなる群より選択される少なくとも１種の官能基を有する一価の基を示す。Ｒ１２は、単結合又は二価の不活性炭化水素基を示し、Ｒ１３及びＲ１４は、相互に独立に、炭素数１〜２０の一価の脂肪族炭化水素基又は炭素数６〜１８の一価の芳香族炭化水素基を示す。但し、Ｒ１３が複数存在する場合、複数のＲ１３は同一でも異なっていても良く、ＯＲ１４が複数存在する場合、複数のＯＲ１４は同一でも異なっていても良い。ｐは、０〜２の整数を示す。なお、一般式（９）中には活性プロトン及びオニウム塩は含まれない。）
【化７】
2010209253.tif 000028
（前記一般式（１０）中、Ａ５は、ヒドロキシル基、チオール基、１級アミノ基、１級アミンのオニウム塩、環状又は非環状の２級アミノ基、環状又は非環状の２級アミンのオニウム塩、環状又は非環状の３級アミンのオニウム塩、アリールＳｎ結合又はアリールアルキルＳｎ結合を有する基、スルホニル基、及びスルフィニル基からなる群より選択される少なくとも１種の官能基を有する一価の基を示す。Ｒ１５は、単結合又は二価の不活性炭化水素基を示し、Ｒ１６及びＲ１７は、相互に独立に、炭素数１〜２０の一価の脂肪族炭化水素基又は炭素数６〜１８の一価の芳香族炭化水素基を示す。但し、Ｒ１６が複数存在する場合、複数のＲ１６は同一でも異なっていても良く、ＯＲ１７が複数存在する場合、複数のＯＲ１７は同一でも異なっていても良い。ｑは、０〜２の整数を示す。）
【請求項８】
前記アルコキシシラン化合物が、前記一般式（８）で表される化合物及びそれらの部分縮合物の少なくともいずれかの化合物である請求項７に記載のゴム組成物。
【請求項９】
前記アルコキシシラン化合物が、３−グリシドキシプロピルトリメトキシシラン、３−グリシドキシプロピルトリエトキシシラン、及びそれらの部分縮合物からなる群より選択される少なくとも１種の化合物である請求項８に記載のゴム組成物。
【請求項１０】
前記（ａ２）変性共役ジエン系重合体が、変性ポリブタジエンである請求項１〜９のいずれか一項に記載のゴム組成物。
【請求項１１】
タイヤトレッド用の加硫ゴムに用いられる請求項１〜１０のいずれか一項に記載のゴム組成物。
【請求項１２】
請求項１〜１１のいずれか一項に記載のゴム組成物を用いてなる空気入りタイヤ。
【発明の詳細な説明】
【技術分野】
【０００１】
本発明はゴム組成物及び空気入りタイヤに関し、更に詳しくは、耐摩耗性、低温特性（即ち、氷雪路面でのグリップ性）、引張強度、転がり抵抗性、ウェッドスキッド抵抗性等に優れる空気入りタイヤ等に用いる加硫ゴムを製造することができるゴム組成物、及び耐摩耗性、低温特性（即ち、氷雪路面でのグリップ性）、引張強度、転がり抵抗性、ウェッドスキッド抵抗性等に優れる空気入りタイヤに関する。
【背景技術】
【０００２】
近年の自動車に対する低燃費化要求に伴い、タイヤ用ゴム材料として転がり抵抗を低減するゴム材料の開発が望まれている。タイヤの転がり抵抗を低減するためには、例えば、加硫ゴムのヒステリシスロスを小さくすれば良い。その評価指数として、５０〜８０℃の反撥弾性、５０〜８０℃のｔａｎδ、グッドリッチ発熱等を用いることができる。
【０００３】
また、低燃費化の要求を満たす方法として、タイヤを軽量化するという方法もある。タイヤを軽量化するには、必然的にトレッド部の薄型化を伴う。そのため、タイヤ寿命の短期化を避けるために、耐摩耗性や破壊強度を改良したゴム材料の開発も望まれている。
【０００４】
一方で、自動車のウェッドスキッド抵抗性に代表される操縦安定性の向上という要請もある。この要請に伴い、タイヤの低温特性（即ち、氷雪路面でのグリップ性に関係する摩擦抵抗）や、乾燥路面での摩擦抵抗を増加させるゴム材料の開発も望まれている。
【０００５】
転がり抵抗を低減する、即ち、ヒステリシスロスの小さいゴム材料としては、天然ゴム、ポリイソプレンゴム、ポリブタジエンゴム等が知られているが、これらはウェッドスキッド抵抗性が小さいという問題がある。そのため、ゴム材料のウェッドスキッド抵抗性を損なうことなくヒステリシスロスを低減する方法が種々開発されている。
【０００６】
例えば、補強剤としてシリカ、或いはシリカとカーボンブラックを配合したゴム組成物がある。しかしながら、シリカを配合した場合、カーボンブラックの配合量が必然的に減少するため、耐摩耗性や引張強度が劣るといった問題があった。また、シリカの分散性が悪く、混練を行う際の作業性についても、現実にタイヤを製造する上での大きな問題となった。これらの問題を改善する方法として、１級アミノ基及びアルコキシシリル基を有し、所定の物性値を有する共役ジオレフィン重合ゴムが開示されている（例えば、特許文献１、２参照）。また、共役ジオレフィンと芳香族ビニル化合物の（共）重合ゴムで、（共）重合鎖に１級アミノ基とアルコキシシリル基とを有し、所定の物性値を有する共役ジオレフィン（共）重合ゴムが開示されている（例えば、特許文献３参照）。
【先行技術文献】
【特許文献】
【０００７】
【特許文献１】特開２００４−１５８９０３号公報
【特許文献２】特開２００４−１５８９０４号公報
【特許文献３】特開２００４−１６８９０３号公報
【発明の概要】
【発明が解決しようとする課題】
【０００８】
しかしながら、特許文献１〜３等において開示されたゴム組成物を用いたゴム材料では、近年のタイヤに対する高い低燃費化要求や操縦安定性の向上の要請を必ずしも満足できるものではなかった。
【０００９】
本発明は、このような従来技術の有する問題点に鑑みてなされたものであり、その課題とするところは、耐摩耗性、低温特性（即ち、氷雪路面でのグリップ性）、引張強度、転がり抵抗性、ウェッドスキッド抵抗性等に優れる空気入りタイヤ等に用いる加硫ゴムを製造することができるゴム組成物を提供することにある。また、その課題とするところは、耐摩耗性、低温特性（即ち、氷雪路面でのグリップ性）、引張強度、転がり抵抗性、ウェッドスキッド抵抗性等に優れる空気入りタイヤを提供することにある。
【課題を解決するための手段】
【００１０】
本発明者らは上記課題を達成すべく鋭意検討した結果、ゴム組成物に所定のゴム成分と、所定の充填剤とを含有させることによって、上記課題を達成することが可能であることを見出し、本発明を完成するに至った。また、本発明のゴム組成物を用いて空気入りタイヤを製造することによって、上記課題を達成することが可能であることを見出し、本発明を完成するに至った。
【００１１】
即ち、本発明によれば、以下に示すゴム組成物及び空気入りタイヤが提供される。
【００１２】
［１］１級アミノ基及びアルコキシシリル基を有し、重量平均分子量（Ｍｗ）が１５０，０００〜２，０００，０００であり、共役ジエン系化合物及び芳香族ビニル化合物に由来する構造単位を有する（ａ１）共役ジエン系共重合体を２０〜９５質量％、並びにシス−１，４−結合の含有率が８０％以上の共役ジエン系重合体の活性末端に、少なくともアルコキシシラン化合物が結合した（ａ２）変性共役ジエン系重合体を５〜８０質量％、含む（Ａ）ゴム成分（但し、（ａ１）＋（ａ２）＝１００質量％）と、前記（Ａ）ゴム成分１００質量部に対し、２〜１００質量部の（ｂ１）カーボンブラック及び３０〜１００質量部の（ｂ２）シリカの少なくともいずれか、を含む（Ｂ）充填剤（但し、前記（Ｂ）充填剤が前記（ｂ２）シリカを含む場合、前記（ｂ２）シリカ１００質量部に対し、５〜２０質量部のシランカップリング剤を更に含む）と、を含有するゴム組成物。
【００１３】
［２］前記（ａ１）共役ジエン系共重合体が、下記一般式（１）又は（２）で表される構造を有する前記［１］に記載のゴム組成物。
【００１４】
【化１】
2010209253.tif 000002
（前記一般式（１）中、Ｐは、共重合鎖を示し、Ｒ１は、炭素数１〜１２のアルキレン基を示し、Ｒ２及びＲ３は、相互に独立に、炭素数１〜２０のアルキル基又はアリール基を示す。ｋ、ｍ、及びｎは、１又は２を示す。但し、ｎ＋ｍ＋ｋは、３又は４である。）
【００１５】
【化２】
2010209253.tif 000003
（前記一般式（２）中、Ｐは、共重合鎖を示し、Ｒ１は、炭素数１〜１２のアルキレン基を示し、Ｒ２及びＲ３は、相互に独立に、炭素数１〜２０のアルキル基又はアリール基を示す。ｊ及びｈは、１〜３の整数を示す。但し、ｊ＋ｈは、２〜４の整数である。）
【００１６】
［３］前記（ａ１）共役ジエン系共重合体が、炭化水素溶媒中で、有機アルカリ金属、有機アルカリ土類金属、アルカリ金属アミド化合物、及びアルカリ土類金属アミド化合物からなる群より選択される少なくとも１種の化合物を開始剤として用いて、前記共役ジエン系化合物、前記芳香族ビニル化合物、及び必要に応じて多官能単量体をアニオン重合させた後、下記一般式（３）又は（４）で表される少なくとも１つのアミノ基含有アルコキシシラン化合物を加え、更に加水分解を行って得られるものである前記［１］又は［２］に記載のゴム組成物。
【００１７】
【化３】
2010209253.tif 000004
（前記一般式（３）中、Ｒ１は、炭素数１〜１２のアルキレン基を示し、Ｒ２及びＲ３は、相互に独立に、炭素数１〜２０のアルキル基又はアリール基を示す。Ｒ４〜Ｒ６は、相互に独立に、炭素数１〜２０のアルキル基又はアリール基を示すか、或いはそれらのうち２つが相互に結合して形成される珪素原子を含む環を示す。ｇは、１又は２を示し、ｆは、１〜１０の整数を示す。）
【００１８】
【化４】
2010209253.tif 000005
（前記一般式（４）中、Ｒ１は、炭素数１〜１２のアルキレン基を示し、Ｒ２及びＲ３は、相互に独立に、炭素数１〜２０のアルキル基又はアリール基を示す。Ｒ４〜Ｒ６は、相互に独立に、炭素数１〜２０のアルキル基又はアリール基を示すか、或いはそれらのうち２つが相互に結合して形成される珪素原子を含む環を示す。ｅは、２又は３を示す。）
【００１９】
［４］前記アミノ基含有アルコキシシラン化合物が、Ｎ，Ｎ−ビス（トリメチルシリル）アミノプロピルトリメトキシシラン、Ｎ，Ｎ−ビス（トリメチルシリル）アミノプロピルトリエトキシシラン、Ｎ，Ｎ−ビス（トリメチルシリル）アミノプロピルメチルジメトキシシラン、Ｎ，Ｎ−ビス（トリメチルシリル）アミノプロピルメチルジエトキシシラン、又は１−トリメチルシリル−２，２−ジメトキシ−１−アザ−２−シラシクロペンタンである前記［３］に記載のゴム組成物。
【００２０】
［５］前記（ａ２）変性共役ジエン系重合体が、前記共役ジエン系重合体の活性末端を前記アルコキシシラン化合物により第１次変性後、更に縮合促進剤の存在下で第２次変性を行い得られるものである前記［１］〜［４］のいずれかに記載のゴム組成物。
【００２１】
［６］前記縮合促進剤が、下記一般式（５）で表される化合物、下記一般式（６）で表される化合物、及び下記一般式（７）で表される化合物からなる群より選択される少なくとも１種の化合物を含むものである前記［５］に記載のゴム組成物。
Ｓｎ（ＯＣＯＲ７）２（５）
（前記一般式（５）中、Ｒ７は、相互に独立に、炭素数２〜１９の有機基を示す。）
Ｒ８ｒＳｎＡ１ｔＢ１（４−ｔ−ｒ）（６）
（前記一般式（６）中、Ｒ８は、炭素数１〜３０の脂肪族炭化水素基を示し、Ｂ１は、ヒドロキシル基又はハロゲンを示す。Ａ１は、（ｉ）炭素数２〜３０の脂肪族カルボン酸残基、（ｉｉ）炭素数５〜３０の１，３−ジカルボニル含有基、（ｉｉｉ）炭素数１〜３０のヒドロカルビルオキシ基、及び（ｉｖ）炭素数１〜２０のヒドロカルビル基からなる群より選択された基で合計三置換されたシロキシ基を示す。ｒは、１〜３の整数を示し、ｔは、１又は２を示す。但し、ｔ＋ｒは、３又は４である。なお、Ｒ８が複数存在する場合は、同一でも異なっていても良く、Ａ１が複数存在する場合は、同一でも異なっていても良い。）
Ａ２ｘＴｉＢ２（４−ｘ）（７）
（前記一般式（７）中、Ａ２は、（ｉ）炭素数１〜３０のヒドロカルビルオキシ基、及び（ｉｉ）炭素数１〜３０のアルキル基の少なくともいずれかの基で合計三置換されたシロキシ基を示す。Ｂ２は、炭素数５〜３０の１，３−ジカルボニル含有基を示す。ｘは、２又は４を示す。なお、Ａ２が複数存在する場合は、同一でも異なっていても良く、Ｂ２が複数存在する場合は、同一でも異なっていても良い。）
【００２２】
［７］前記アルコキシシラン化合物が、下記一般式（８）で表される化合物、下記一般式（９）で表される化合物、下記一般式（１０）で表される化合物、及びそれらの部分縮合物からなる群より選択される少なくとも１種の化合物である前記［１］〜［６］のいずれかに記載のゴム組成物。
【００２３】
【化５】
2010209253.tif 000006
（前記一般式（８）中、Ａ３は、（チオ）エポキシ基、（チオ）イソシアナート基、（チオ）ケトン基、（チオ）アルデヒド基、イミノ基、シアノ基、アミド基、イソシアヌル酸トリヒドロカルビルエステル基、（チオ）カルボン酸エステル基、（チオ）カルボン酸の金属塩、カルボン酸無水物、カルボン酸ハロゲン化物、及び炭酸ジヒドロカルビルエステル基からなる群より選択される少なくとも１種の官能基を有する一価の基を示す。Ｒ９は、単結合又は二価の不活性炭化水素基を示し、Ｒ１０及びＲ１１は、相互に独立に、炭素数１〜２０の一価の脂肪族炭化水素基又は炭素数６〜１８の一価の芳香族炭化水素基を示す。但し、Ｒ１０が複数存在する場合、複数のＲ１０は同一でも異なっていても良く、ＯＲ１１が複数存在する場合、複数のＯＲ１１は同一でも異なっていても良い。ｏは、０〜２の整数を示す。なお、一般式（８）中には活性プロトン及びオニウム塩は含まれない。）
【００２４】
【化６】
2010209253.tif 000007
（前記一般式（９）中、Ａ４は、環状又は非環状の３級アミノ基、ピリジル基、スルフィド基、及びマルチスルフィド基からなる群より選択される少なくとも１種の官能基を有する一価の基を示す。Ｒ１２は、単結合又は二価の不活性炭化水素基を示し、Ｒ１３及びＲ１４は、相互に独立に、炭素数１〜２０の一価の脂肪族炭化水素基又は炭素数６〜１８の一価の芳香族炭化水素基を示す。但し、Ｒ１３が複数存在する場合、複数のＲ１３は同一でも異なっていても良く、ＯＲ１４が複数存在する場合、複数のＯＲ１４は同一でも異なっていても良い。ｐは、０〜２の整数を示す。なお、一般式（９）中には活性プロトン及びオニウム塩は含まれない。）
【００２５】
【化７】
2010209253.tif 000008
（前記一般式（１０）中、Ａ５は、ヒドロキシル基、チオール基、１級アミノ基、１級アミンのオニウム塩、環状又は非環状の２級アミノ基、環状又は非環状の２級アミンのオニウム塩、環状又は非環状の３級アミンのオニウム塩、アリールＳｎ結合又はアリールアルキルＳｎ結合を有する基、スルホニル基、及びスルフィニル基からなる群より選択される少なくとも１種の官能基を有する一価の基を示す。Ｒ１５は、単結合又は二価の不活性炭化水素基を示し、Ｒ１６及びＲ１７は、相互に独立に、炭素数１〜２０の一価の脂肪族炭化水素基又は炭素数６〜１８の一価の芳香族炭化水素基を示す。但し、Ｒ１６が複数存在する場合、複数のＲ１６は同一でも異なっていても良く、ＯＲ１７が複数存在する場合、複数のＯＲ１７は同一でも異なっていても良い。ｑは、０〜２の整数を示す。）
【００２６】
［８］前記アルコキシシラン化合物が、前記一般式（８）で表される化合物及びそれらの部分縮合物の少なくともいずれかの化合物である前記［７］に記載のゴム組成物。
【００２７】
［９］前記アルコキシシラン化合物が、３−グリシドキシプロピルトリメトキシシラン、３−グリシドキシプロピルトリエトキシシラン、及びそれらの部分縮合物からなる群より選択される少なくとも１種の化合物である前記［８］に記載のゴム組成物。
【００２８】
［１０］前記（ａ２）変性共役ジエン系重合体が、変性ポリブタジエンである前記［１］〜［９］のいずれかに記載のゴム組成物。
【００２９】
［１１］タイヤトレッド用の加硫ゴムに用いられる前記［１］〜［１０］のいずれかに記載のゴム組成物。
【００３０】
［１２］前記［１］〜［１１］のいずれかに記載のゴム組成物を用いてなる空気入りタイヤ。
【発明の効果】
【００３１】
本発明のゴム組成物は、耐摩耗性、低温特性（即ち、氷雪路面でのグリップ性）、引張強度、転がり抵抗性、ウェッドスキッド抵抗性等に優れる空気入りタイヤ等に用いる加硫ゴムを製造することができるという効果を奏するものである。
【００３２】
また、本発明の空気入りタイヤは、耐摩耗性、低温特性（即ち、氷雪路面でのグリップ性）、引張強度、転がり抵抗性、ウェッドスキッド抵抗性等に優れるという効果を奏するものである。
【発明を実施するための形態】
【００３３】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００３４】
Ｉ  ゴム組成物
本発明のゴム組成物は、（Ａ）ゴム成分と、（Ｂ）充填剤と、を含有するものである。そのため、本発明のゴム組成物を加硫してなる加硫ゴムは、耐摩耗性、低温特性（即ち、氷雪路面でのグリップ性）、ウェッドスキッド抵抗性等に優れる。
【００３５】
１  （Ａ）ゴム成分
（Ａ）ゴム成分は、（ａ１）共役ジエン系共重合体（以下、「（ａ１）共重合体」ともいう）を２０〜９５質量％、及び（ａ２）変性共役ジエン系重合体（以下、「（ａ２）重合体」ともいう）を５〜８０質量％、含むものである（但し、（ａ１）＋（ａ２）＝１００質量％）。
【００３６】
１．１  （ａ１）共重合体
（ａ１）共重合体は、１級アミノ基及びアルコキシシリル基を有し、重量平均分子量（Ｍｗ）が１５０，０００〜２，０００，０００であり、共役ジエン系化合物及び芳香族ビニル化合物に由来する構造単位を有するものである。
【００３７】
（１）  構成成分
（ｉ）  １級アミノ基
（ａ１）共重合体に存する１級アミノ基の含有量は、（ａ１）共重合体１ｋｇに対し、０．５〜２００ｍｍｏｌであることが好ましく、１〜１００ｍｍｏｌであることが更に好ましく、２〜５０ｍｍｏｌであることが特に好ましい。含有量が０．５ｍｍｏｌ未満であると、１級アミノ基を結合させる効果が得られ難くなる場合がある。一方、２００ｍｍｏｌ超であると、（Ｂ）充填剤との相互作用が高くなりすぎて、配合粘度が向上し、ゴム組成物の加工性が悪化する場合がある。
【００３８】
ここで、１級アミノ基の含有量は次のようにして算出することができる。トルエン溶媒に溶解し、大量のメタノール溶液で沈殿させた後、乾燥処理を行った（ａ１）共重合体を試料とし、ＪＩＳ  Ｋ７２３７に準拠して行った「全アミン価試験方法」により、（ａ１）共重合体に存する全アミノ基の含有量を定量する。次に、同じ処理を行った（ａ１）共重合体を試料とし「アセチルアセトンブロックド法」により、２級及び３級アミノ基の含有量を定量する。そして、全アミノ基の含有量から２級及び３級アミノ基の含有量を差し引いたアミノ基の含有量を分析に使用した（ａ１）共重合体の質量で割ることで算出することができる。
【００３９】
１級アミノ基は、（ａ１）共重合体の重合開始末端、重合終了末端、主鎖、側鎖のいずれに結合しても良いが、重合末端に結合すると、エネルギー消失を抑制してヒステリシスロス特性を改良しうる（即ち、転がり抵抗性の改良効果に優れる）ので、重合開始末端又は重合終了末端に結合することが好ましい。
【００４０】
（ｉｉ）  アルコキシシリル基
（ａ１）共重合体に存するアルコキシシリル基の含有量は、（ａ１）共重合体１ｋｇに対し、０．５〜２００ｍｍｏｌであることが好ましく、１〜１００ｍｍｏｌであることが更に好ましく、２〜５０ｍｍｏｌであることが特に好ましい。含有量が０．５ｍｍｏｌ未満であると、アルコキシシリル基を結合させる効果が得られ難くなる場合がある。一方、２００ｍｍｏｌ超であると、（Ｂ）充填剤との相互作用が高くなりすぎて、配合粘度が向上し、ゴム組成物の加工性が悪化する場合がある。
【００４１】
アルコキシシリル基は、（ａ１）共重合体の重合開始末端、重合終了末端、主鎖、側鎖のいずれに結合しても良いが、重合末端に結合すると、エネルギー消失を抑制してヒステリシスロス特性を改良しうる（即ち、転がり抵抗性の改良効果に優れる）ので、重合開始末端又は重合終了末端に結合することが好ましい。
【００４２】
（ｉｉｉ）  共役ジエン系化合物
共役ジエン系化合物としては、１，３−ブタジエン、イソプレン、２，３−ジメチル−１，３−ブタジエン、２−クロロ−１，３−ブタジエン、１，３−ペンタジエン、及びこれらの混合物等を好適に用いることができる。
【００４３】
（ａ１）共重合体中、共役ジエン系化合物に由来する構造単位の含有割合は、全構造単位に対し、通常、５５〜９９質量％であり、５５〜９５質量％であることが好ましく、５８〜９０質量％であることが更に好ましい。
【００４４】
共役ジエン系化合物に由来する構造単位中、ビニル結合含有率は、通常、７０％以下であり、１５〜７０％であることが好ましく、１８〜６７％であることが更に好ましい。７０％超であると、加硫ゴムの破壊強度、耐摩耗性、転がり抵抗性が劣る場合がある。なお、ビニル結合含有率は、重合反応中にエーテル化合物及び３級アミン化合物の少なくともいずれかを添加することで調整することができる。
【００４５】
エーテル化合物としては、例えば、ジエチルエーテル、ジ−ｎ−ブチルエーテル、エチレングリコールジエチルエーテル、エチレングリコールジブチルエーテル、ジエチレングリコールジメチルエーテル、プロピレングリコールジメチルエーテル、プロピレングリコールジエチルエーテル、プロピレングリコールジブチルエーテル、テトラヒドロフラン、２，２−ビス（テトラヒドロフルフリル）プロパン、ビステトラヒドロフルフリルホルマール、テトラヒドロフルフリルアルコールのメチルエーテル、テトラヒドロフルフリルアルコールのエチルエーテル、テトラヒドロフルフリルアルコールのブチルエーテル、α−メトキシテトラヒドロフラン、ジメトキシベンゼン、ジメトキシエタン等がある。
【００４６】
３級アミン化合物としては、例えば、トリエチルアミン、Ｎ，Ｎ，Ｎ’，Ｎ’−テトラメチルエチレンジアミン、ジピペリジノエタン、Ｎ，Ｎ−ジエチルエタノールアミンのメチルエーテル、Ｎ，Ｎ−ジエチルエタノールアミンのエチルエーテル、Ｎ，Ｎ−ジエチルエタノールアミンのブチルエーテル等がある。
【００４７】
（ｉｖ）  芳香族ビニル化合物
芳香族ビニル化合物としては、例えば、スチレン、２−メチルスチレン、３−メチルスチレン、４−メチルスチレン、α−メチルスチレン、２，４−ジメチルスチレン、２，４−ジイソプロピルスチレン、４−ｔｅｒｔ−ブチルスチレン、ジビニルベンゼン、ｔｅｒｔ−ブトキシスチレン、ビニルベンジルジメチルアミン、（４−ビニルベンジル）ジメチルアミノエチルエーテル、Ｎ，Ｎ−ジメチルアミノエチルスチレン、２−ｔ−ブチルスチレン、３−ｔ−ブチルスチレン、４−ｔ−ブチルスチレン、ビニルピリジン、及びこれらの混合物等がある。
【００４８】
（ａ１）共重合体中、芳香族ビニル化合物に由来する構造単位の含有割合は、全構造単位に対し、通常、４５質量％以下であり、５〜４２質量％であることが好ましい。４５質量％超であると、低温特性、ウェッドスキッド抵抗性、耐摩耗性が悪化する場合がある。
【００４９】
（ｖ）  多官能単量体
（ａ１）共重合体は、共役ジエン系化合物及び芳香族ビニル化合物以外にも、必要に応じて多官能単量体に由来する構造単位を有しても良い。多官能単量体としては、例えば、ジビニルベンゼン、ジイソプロペニルベンゼン等がある。なお、多官能単量体は、芳香族ビニル化合物と同一でも異なっていても良い。
【００５０】
（ａ１）共重合体中、多官能単量体に由来する構造単位の含有割合は、全構造単位に対し、通常、１０質量％未満であり、５質量％以下であることが好ましい。
【００５１】
（２）  構造
（ａ１）共重合体は、一般式（１）又は（２）で表される構造を有することが好ましい。
【００５２】
【化８】
2010209253.tif 000009
【００５３】
一般式（１）中、Ｐは、共重合鎖を示し、Ｒ１は、炭素数１〜１２のアルキレン基を示し、Ｒ２及びＲ３は、相互に独立に、炭素数１〜２０のアルキル基又はアリール基を示す。ｋ、ｍ、及びｎは、１又は２を示す。但し、ｎ＋ｍ＋ｋは、３又は４である。
【００５４】
【化９】
2010209253.tif 000010
【００５５】
一般式（２）中、Ｐは、共重合鎖を示し、Ｒ１は、炭素数１〜１２のアルキレン基を示し、Ｒ２及びＲ３は、相互に独立に、炭素数１〜２０のアルキル基又はアリール基を示す。ｊ及びｈは、１〜３の整数を示す。但し、ｊ＋ｈは、２〜４の整数である。
【００５６】
（３）  （ａ１）共重合体の調製方法
（ａ１）共重合体を調製する方法は特に限定されるものではないが、例えば、以下のようにして調製することが好ましい。炭化水素溶媒中で、有機アルカリ金属、有機アルカリ土類金属、アルカリ金属アミド化合物、及びアルカリ土類金属アミド化合物からなる群より選択される少なくとも１種の化合物を開始剤として用いて、共役ジエン系化合物、芳香族ビニル化合物、及び必要に応じて多官能単量体をアニオン重合（以下、「重合反応」ともいう）させた後、アミノ基含有アルコキシシラン化合物を加え、更に加水分解を行う（以下、「変性反応」ともいう）ことで調製することができる。この調製方法によれば、一反応で容易に１級アミノ基及びアルコキシシリル基を高い導入率で導入することができる。
【００５７】
（ｉ）  重合反応
重合条件は特に限定されるものではない。単量体成分は、全量を一括投入しても良く、分割して投入しても良い。また、反応温度や反応時間等の反応条件は、単量体成分の種類、量等に応じて適宣選択することができる。
【００５８】
炭化水素溶媒は、特に限定されるものではなく、例えば、ブタン、ペンタン、ヘキサン、ヘプタン、オクタン、メチルシクロペンタン、シクロヘキサン、ベンゼン、トルエン、キシレン等がある。これらの中でも、ブタン、ペンタン、シクロヘキサン、ヘキサン、ヘプタンが好ましい。
【００５９】
開始剤は、有機アルカリ金属、有機アルカリ土類金属、アルカリ金属アミド化合物、及びアルカリ土類金属アミド化合物からなる群より選択される少なくとも１種の化合物であることが好ましい。
【００６０】
有機アルカリ金属及び有機アルカリ土類金属として、具体的には、ｎ−ブチルリチウム、ｓｅｃ−ブチルリチウム、ｔｅｒｔ−ブチルリチウム等のアルキルリチウム、１，４−ジリチオブタン等のアルキレンジリチウム、フェニルリチウム、スチルベンリチウム、リチウムナフタレン、ナトリウムナフタレン、カリウムナフタレン、ｎ−ブチルマグネシウム、ｎ−ヘキシルマグネシウム、エトキシカルシウム、ステアリン酸カルシウム、ｔｅｒｔ−ブトキシストロンチウム、エトキシバリウム、イソプロポキシバリウム、エチルメルカプトバリウム、ｔｅｒｔ−ブトキシバリウム、フェノキシバリウム、ジエチルアミノバリウム、ステアリン酸バリウム等を挙げることができる。
【００６１】
また、アルカリ金属アミド化合物、アルカリ土類金属アミド化合物として、具体的には、上記有機アルカリ金属、有機アルカリ土類金属に２級アミン化合物又は３級アミン化合物を反応させたものを挙げることができる。この場合、有機アルカリ金属として、アルキルリチウムを用いることが好ましく、ｎ−ブチルリチウム、ｓｅｃ−ブチルリチウム、ｔｅｒｔ−ブチルリチウムを用いることが更に好ましい。
【００６２】
２級アミン化合物として、具体的には、ジメチルアミン、ジエチルアミン、ジプロピルアミン、ジ−ｎ−ブチルアミン、ジ−ｓｅｃ−ブチルアミン、ジペンチルアミン、ジヘキシルアミン、ジ−ｎ−オクチルアミン、ジ−（２−エチルヘキシル）アミン、ジシクロヘキシルアミン、Ｎ−メチルベンジルアミン、ジアリルアミン、モルホリン、ピペラジン、２，６−ジメチルモルホリン、２，６−ジメチルピペラジン、２−メチルピペラジン、ピペリジン、３，３−ジメチルピペリジン、２，６−ジメチルピペリジン、２，２，６，６−テトラメチルピペリジン、ピロリジン、２，５−ジメチルピロリジン、アゼチジン、ヘキサメチレンイミン、ヘプタメチレンイミン、５−ベンジルオキシインドール、３−アザスピロ［５，５］ウンデカン、３−アザビシクロ［３．２．２］ノナン、カルバゾール等を挙げることができる。
【００６３】
また、３級アミン化合物として、具体的には、Ｎ，Ｎ−ジメチル−ο−トルイジン、Ｎ，Ｎ−ジメチル−ｐ−トルイジン、Ｎ，Ｎ−ジメチル−ｍ−トルイジン、α−ピコリン、β−ピコリン、γ−ピコリン、ベンジルジメチルアミン、ベンジルジエチルアミン、ベンジルジプロピルアミン、ベンジルジブチルアミン、（ο−メチルベンジル）ジメチルアミン、（ｍ−メチルベンジル）ジメチルアミン、（ｐ−メチルベンジル）ジメチルアミン、Ｎ，Ｎ−テトラメチレン−ο−トルイジン、Ｎ，Ｎ−ヘプタメチレン−ο−トルイジン、Ｎ，Ｎ−ヘキサメチレン−ο−トルイジン、Ｎ，Ｎ−トリメチレンベンジルアミン、Ｎ，Ｎ−テトラメチレンベンジルアミン、Ｎ，Ｎ−ヘキサメチレンベンジルアミン、Ｎ，Ｎ−テトラメチレン（ο−メチルベンジル）アミン、Ｎ，Ｎ−テトラメチレン（ｐ−メチルベンジル）アミン、Ｎ，Ｎ−ヘキサメチレン（ο−メチルベンジル）アミン、Ｎ，Ｎ−ヘキサメチレン（ｐ−メチルベンジル）アミン等を挙げることができる。
【００６４】
（ｉｉ）  変性反応
アミノ基含有アルコキシシラン化合物を加える条件は、通常、０〜１２０℃で行われ、定温条件下で行っても上昇温度条件下で行っても良い。加水分解の反応温度は、通常、５０〜１５０℃であり、７０〜１２０℃であることが好ましい。また、加水分解に使用される水又は酸性の水の使用量は、アミノ基含有アルコキシシラン化合物の２倍ｍｏｌ以上を使用することが好ましい。反応時間は、通常、５分以上であり、１０分以上であることが好ましい。
【００６５】
アミノ基含有アルコキシシラン化合物としては、少なくとも１つのアミノ基含有アルコキシシラン化合物である一般式（３）又は（４）で表される化合物であることが好ましい。具体的には、Ｎ，Ｎ−ビス（トリメチルシリル）アミノプロピルメチルジメトキシシラン、１−トリメチルシリル−２，２−ジメトキシ−１−アザ−２−シラシクロペンタン、Ｎ，Ｎ−ビス（トリメチルシリル）アミノプロピルトリメトキシシラン、Ｎ，Ｎ−ビス（トリメチルシリル）アミノプロピルトリエトキシシラン、Ｎ，Ｎ−ビス（トリメチルシリル）アミノプロピルメチルジエトキシシラン、Ｎ，Ｎ−ビス（トリメチルシリル）アミノエチルトリメトキシシラン、Ｎ，Ｎ−ビス（トリメチルシリル）アミノエチルトリエトキシシラン、Ｎ，Ｎ−ビス（トリメチルシリル）アミノエチルメチルジメトキシシラン、Ｎ，Ｎ−ビス（トリメチルシリル）アミノエチルメチルジエトキシシラン等を挙げることができる。これらの中でも、Ｎ，Ｎ−ビス（トリメチルシリル）アミノプロピルトリメトキシシラン、Ｎ，Ｎ−ビス（トリメチルシリル）アミノプロピルトリエトキシシラン、Ｎ，Ｎ−ビス（トリメチルシリル）アミノプロピルメチルジメトキシシラン、Ｎ，Ｎ−ビス（トリメチルシリル）アミノプロピルメチルジエトキシシラン、１−トリメチルシリル−２，２−ジメトキシ−１−アザ−２−シラシクロペンタンが特に好ましい。
【００６６】
【化１０】
2010209253.tif 000011
【００６７】
一般式（３）中、Ｒ１は、炭素数１〜１２のアルキレン基を示し、Ｒ２及びＲ３は、相互に独立に、炭素数１〜２０のアルキル基又はアリール基を示す。Ｒ４〜Ｒ６は、相互に独立に、炭素数１〜２０のアルキル基又はアリール基を示すか、或いはそれらのうち２つが相互に結合して形成される珪素原子を含む環を示す。ｇは、１又は２を示し、ｆは、１〜１０の整数を示す。
【００６８】
【化１１】
2010209253.tif 000012
【００６９】
一般式（４）中、Ｒ１は、炭素数１〜１２のアルキレン基を示し、Ｒ２及びＲ３は、相互に独立に、炭素数１〜２０のアルキル基又はアリール基を示す。Ｒ４〜Ｒ６は、相互に独立に、炭素数１〜２０のアルキル基又はアリール基を示すか、或いはそれらのうち２つが相互に結合して形成される珪素原子を含む環を示す。ｅは、２又は３を示す。
【００７０】
一般式（３）及び（４）中、Ｒ１として表される炭素数１〜１２のアルキレン基としては、例えば、メチレン基、エチレン基、プロピレン基等がある。
【００７１】
また、一般式（３）及び（４）中、Ｒ２及びＲ３として表される基のうち、炭素数１〜２０のアルキル基としては、例えば、メチル基、エチル基、プロピル基等がある。また、アリール基としては、例えば、フェニル基、トルイル基、ナフチル基等がある。
【００７２】
更に、一般式（３）及び（４）中、Ｒ４〜Ｒ６として表される基のうち、２つが相互に結合して形成される珪素原子を含む環としては、４〜７員環であることが好ましい。
【００７３】
（４）  （ａ１）共重合体の物性
（ａ１）共重合体のゲルパーミエーションカラムクロマトグラフィーによるポリスチレン換算の重量平均分子量（以下、「Ｍｗ」と記載する）の値は、１５０，０００〜２，０００，０００であり、１５０，０００〜１，５００，０００であることが好ましく、１６０，０００〜１，０００，０００であることが更に好ましい。Ｍｗの値が１５０，０００未満であると、加硫ゴムの引張強度、耐摩耗性、転がり抵抗性が劣る場合がある。一方、２，０００，０００超であると、ゴム組成物の加工性が劣ったり、混練の際の（Ｂ）充填剤の分散性が悪化したり、加硫ゴムの引張強度、耐摩耗性、転がり抵抗性、ウェッドスキッド抵抗性が悪化したりする場合がある。
【００７４】
ＡＳＴＭ  Ｄ３４１８に準拠して測定した（ａ１）共重合体のガラス転移温度（Ｔｇ）は、通常、−５℃以下であり、−１０℃以下であることが好ましく、−１０〜−９０℃であることが更に好ましい。（ａ１）共重合体のガラス転移温度を−５℃以下にすることにより、加硫ゴムのウェッドスキッド抵抗性を悪化させることなく、転がり抵抗性を改良することができる。なお、（ａ１）共重合体のガラス転移温度（Ｔｇ）は、共役ジエン系化合物に由来する構造単位のビニル結合含有率や、芳香族ビニル化合物に由来する構造単位の含有割合を調整することで、調節することができる。
【００７５】
（ａ１）共重合体のムーニー粘度（ＭＬ１＋４，１００℃）は、２０〜２００であることが好ましく、３０〜１００であることが更に好ましい。ムーニー粘度（ＭＬ１＋４，１００℃）が２０未満であると、加硫ゴムの引張強度、耐摩耗性、転がり抵抗性が悪化する場合がある。一方、２００超であると、ゴム組成物の加工性が劣る場合がある。しかしながら、ムーニー粘度（ＭＬ１＋４，１００℃）が２００超であっても、伸展油や重量平均分子量が１５０，０００未満の液状ポリマーを添加することでムーニー粘度を低下させることができる。特に、伸展油を添加した場合は、（Ｂ）充填剤を均一に微分散化させることができ、加工性や加硫性、特に耐摩耗性を向上させることができる。
【００７６】
伸展油としては、例えば、鉱物油や軟化剤等がある。伸展油の粘度比重恒数（以下、「Ｖ．Ｇ．Ｃ」ともいう）は、０．７９０〜１．１００であることが好ましく、０．７９０〜１．０４９であることがより好ましく、０．７９０〜０．９９９であることが更に好ましく、０．７９０〜０．９４９であることが特に好ましい。
【００７７】
伸展油を添加する場合、その使用量は、（ａ１）共重合体１００質量部に対し、通常、１０〜１００質量部であり、１５〜９０質量部であることが好ましい。使用量が１０質量部未満であると、伸展油を添加する効果を得られない場合がある。一方、１００質量部超であると、著しく軟化し、ゴム組成物の加工性が悪化する場合がある。
【００７８】
１．２  （ａ２）重合体
（ａ２）重合体は、シス−１，４−結合の含有率が８０％以上の共役ジエン系重合体の活性末端に、少なくともアルコキシシラン化合物が結合したものである。また、変性ポリブタジエンであることが好ましい。
【００７９】
（１）  構成成分
（ｉ）  共役ジエン系重合体
共役ジエン系重合体中、共役ジエン系化合物に由来する構造単位のシス−１，４−結合の含有率は８０％以上であり、８３％以上であることが好ましく、８５％以上であることが更に好ましい。シス−１，４−結合の含有率が８０％未満であると、加硫ゴムの引張強度、耐摩耗性、耐成長性が悪化する場合がある。
【００８０】
共役ジエン系化合物としては、特に限定されるものではなく、例えば、１，３−ブタジエン、イソプレン、１，３−ペンタジエン、２，３−ジメチル−１，３−ブタジエン、２−フェニル−１，３−ブタジエン、１，３−ヘキサジエン等がある。これら中でも、１，３−ブタジエンが好ましい。なお、共役ジエン系化合物は１種単独で用いても良く、２種以上を組み合わせて用いても良い。
【００８１】
共役ジエン系重合体は、共役ジエン系化合物以外の単量体（以下、「他の単量体」ともいう）に由来する構造を有しても良いが、この場合、共役ジエン系化合物は、全単量体に対して８０ｍｏｌ％以上使用することが好ましい。
【００８２】
共役ジエン系重合体の１，２−ビニル結合含有率は、１０％以下であることが好ましく、７％以下であることが更に好ましい。１，２−ビニル結合含有率が１０％超であると、加硫ゴムの破壊強度、耐摩耗性が悪化する場合がある。
【００８３】
共役ジエン系重合体の分子量分布（Ｍｗ／Ｍｎ）は、４．０以下であることが好ましく、３．５以下であることが更に好ましい。分子量分布が４．０超であると、加硫ゴムの耐摩耗性、引張強度及び耐成長性が悪化する場合がある。
【００８４】
共役ジエン系重合体のムーニー粘度（ＭＬ１＋４，１００℃）は、２０〜１５０であることが好ましく、２５〜１２０であることが更に好ましい。ムーニー粘度（ＭＬ１＋４，１００℃）が２０未満であると、加硫ゴムの破壊強度、耐摩耗性、転がり抵抗性が悪化する場合がある。一方、１５０超であると、ゴム組成物の加工性が悪く、配合剤とともに混練することが困難になる場合がある。
【００８５】
（ｉｉ）  アルコキシシラン化合物
アルコキシシラン化合物は、一般式（８）で表される化合物、一般式（９）で表される化合物、一般式（１０）で表される化合物、及びそれらの部分縮合物からなる群より選択される少なくとも１種の化合物であることが好ましい。なお、本明細書中、「部分縮合物」とは、一般式（８）〜（１０）で表される化合物のＳｉ−ＯＲ結合の一部（全部ではない）が縮合により、Ｓｉ−Ｏ−Ｓｉ結合に変化したものをいう。
【００８６】
【化１２】
2010209253.tif 000013
【００８７】
一般式（８）中、Ａ３は、（チオ）エポキシ基、（チオ）イソシアナート基、（チオ）ケトン基、（チオ）アルデヒド基、イミノ基、シアノ基、アミド基、イソシアヌル酸トリヒドロカルビルエステル基、（チオ）カルボン酸エステル基、（チオ）カルボン酸の金属塩、カルボン酸無水物、カルボン酸ハロゲン化物、及び炭酸ジヒドロカルビルエステル基からなる群より選択される少なくとも１種の官能基を有する一価の基を示す。Ｒ９は、単結合又は二価の不活性炭化水素基を示し、Ｒ１０及びＲ１１は、相互に独立に、炭素数１〜２０の一価の脂肪族炭化水素基又は炭素数６〜１８の一価の芳香族炭化水素基を示す。但し、Ｒ１０が複数存在する場合、複数のＲ１０は同一でも異なっていても良く、ＯＲ１１が複数存在する場合、複数のＯＲ１１は同一でも異なっていても良い。ｏは、０〜２の整数を示す。なお、一般式（８）中には活性プロトン及びオニウム塩は含まれない。
【００８８】
【化１３】
2010209253.tif 000014
【００８９】
一般式（９）中、Ａ４は、環状又は非環状の３級アミノ基、ピリジル基、スルフィド基、及びマルチスルフィド基からなる群より選択される少なくとも１種の官能基を有する一価の基を示す。Ｒ１２は、単結合又は二価の不活性炭化水素基を示し、Ｒ１３及びＲ１４は、相互に独立に、炭素数１〜２０の一価の脂肪族炭化水素基又は炭素数６〜１８の一価の芳香族炭化水素基を示す。但し、Ｒ１３が複数存在する場合、複数のＲ１３は同一でも異なっていても良く、ＯＲ１４が複数存在する場合、複数のＯＲ１４は同一でも異なっていても良い。ｐは、０〜２の整数を示す。なお、一般式（９）中には活性プロトン及びオニウム塩は含まれない。
【００９０】
【化１４】
2010209253.tif 000015
【００９１】
一般式（１０）中、Ａ５は、ヒドロキシル基、チオール基、１級アミノ基、１級アミンのオニウム塩、環状又は非環状の２級アミノ基、環状又は非環状の２級アミンのオニウム塩、環状又は非環状の３級アミンのオニウム塩、アリールＳｎ結合又はアリールアルキルＳｎ結合を有する基、スルホニル基、及びスルフィニル基からなる群より選択される少なくとも１種の官能基を有する一価の基を示す。Ｒ１５は、単結合又は二価の不活性炭化水素基を示し、Ｒ１６及びＲ１７は、相互に独立に、炭素数１〜２０の一価の脂肪族炭化水素基又は炭素数６〜１８の一価の芳香族炭化水素基を示す。但し、Ｒ１６が複数存在する場合、複数のＲ１６は同一でも異なっていても良く、ＯＲ１７が複数存在する場合、複数のＯＲ１７は同一でも異なっていても良い。ｑは、０〜２の整数を示す。
【００９２】
一般式（８）中、Ａ３として表される官能基のうち、イミノ基は、ケチミン、アルジミン、アミジンを含む。また、（チオ）カルボン酸エステル基は、アクリレートやメタクリレート等の不飽和カルボン酸エステル基を含む。更に、（チオ）カルボン酸の金属塩としては、例えば、アルカリ金属、アルカリ土類金属、Ａｌ、Ｓｎ、Ｚｎ等がある。
【００９３】
一般式（８）中、Ｒ９として表される基のうち、二価の不活性炭化水素基としては、炭素数１〜２０のアルキレン基を好適例として挙げることができる。このアルキレン基は、直鎖状、枝分かれ状、環状のいずれであっても良いが、直鎖状が好ましい。直鎖状のアルキレン基として、具体的には、メチレン基、エチレン基、トリメチレン基、テトラメチレン基、ペンタメチレン基、ヘキサメチレン基、オクタメチレン基、デカメチレン基、ドデカメチレン基等を挙げることができる。
【００９４】
一般式（８）中、Ｒ１０及びＲ１１として表される基のうち、炭素数１〜２０の一価の脂肪族炭化水素基としては、例えば、炭素数１〜２０のアルキル基、炭素数２〜１８のアルケニル基等がある。具体的には、メチル基、エチル基、ｎ−プロピル基、イソプロピル基、ｎ−ブチル基、イソブチル基、ｓｅｃ−ブチル基、ｔｅｒｔ−ブチル基、ペンチル基、へキシル基、オクチル基、デシル基、ドデシル基、シクロペンチル基、シクロヘキシル基、ビニル基、プロペニル基、アリル基、ヘキセニル基、オクテニル基、シクロペンテニル基、シクロヘキセニル基等を挙げることができる。
【００９５】
また、炭素数６〜１８の一価の芳香族炭化水素基としては、例えば、炭素数６〜１８のアリール基、炭素数７〜１８のアラルキル基等がある。具体的には、フェニル基、トリル基、キシリル基、ナフチル基、ベンジル基、フェネチル基、ナフチルメチル基等を挙げることができる。なお、これらの芳香環上に低級アルキル基等の置換基を有しても良い。
【００９６】
一般式（８）中、ｏは、０〜２の整数を示すが、０が好ましい。
【００９７】
一般式（８）で表される化合物として、具体的には、２−グリシドキシエチルトリメトキシシラン、２−グリシドキシエチルトリエトキシシラン、（２−グリシドキシエチル）メチルジメトキシシラン、３−グリシドキシプロピルトリメトキシシラン、３−グリシドキシプロピルトリエトキシシラン、（３−グリシドキシプロピル）メチルジメトキシシラン、２−（３，４−エポキシシクロヘキシル）エチルトリメトキシシラン、２−（３，４−エポキシシクロヘキシル）エチルトリエトキシシラン、２−（３，４−エポキシシクロヘキシル）エチル（メチル）ジメトキシシラン、及びこれらの化合物中のエポキシ基をチオエポキシ基に置き換えた（チオ）エポキシ基含有アルコキシシラン化合物；
【００９８】
Ｎ−（１，３−ジメチルブチリデン）−３−（トリエトキシシリル）−１−プロパンアミン、Ｎ−（１−メチルエチリデン）−３−（トリエトキシシリル）−１−プロパンアミン、Ｎ−エチリデン−３−（トリエトキシシリル）−１−プロパンアミン、Ｎ−（１−メチルプロピリデン）−３−（トリエトキシシリル）−１−プロパンアミン、Ｎ−（４−Ｎ，Ｎ−ジメチルアミノベンジリデン）−３−（トリエトキシシリル）−１−プロパンアミン、Ｎ−（シクロヘキシリデン）−３−（トリエトキシシリル）−１−プロパンアミン、及びこれらのトリエトキシシリル化合物に対応するトリメトキシシリル化合物、メチルジエトキシシリル化合物、エチルジエトキシシリル化合物、メチルジメトキシシリル化合物、エチルジメトキシシリル化合物等のイミノ基含有アルコキシシラン化合物；
【００９９】
３−シアノプロピルトリメトキシシラン、３−シアノプロピルトリエトキシシラン、２
−シアノエチルトリメトキシシラン、２−シアノエチルトリエトキシシラン等のシアノ基含有アルコキシシラン化合物；
【０１００】
３−メタクリロイロキシプロピルトリエトキシシラン、３−メタクリロイロキシプロピルトリメトキシシラン、３−メタクリロイロキシプロピルメチルジエトキシシラン、３−メタクリロイロキシプロピルトリイソプロポキシシラン等のカルボン酸エステル基含有化合物；３−イソシアナトプロピルトリメトキシシラン、３−イソシアナトプロピルトリエトキシシラン、３−イソシアナトプロピルメチルジエトキシシラン、３−イソシアナトプロピルトリイソプロポキシシラン等のイソシアネート基含有化合物；３−トリエトキシシリルプロピルサクシニック無水物、３−トリメトキシシリルプロピルサクシニック無水物、３−メチルジエトキシシリルプロピルサクシニック無水物等のカルボン酸無水物含有化合物等を挙げることができる。なお、これらは１種単独で用いても良く、２種以上を組み合わせて用いても良い。
【０１０１】
一般式（９）中、Ａ４として表される官能基のうち、非環状３級アミノ基は、Ｎ，Ｎ−（二置換）アニリン等のＮ，Ｎ−（二置換）芳香族アミノ基を含む。また、環状３級アミノ基は、環の一部として（チオ）エーテルを含んでも良い。
【０１０２】
一般式（９）中のＲ１２として表される基は、一般式（８）中のＲ９として表される基、また、一般式（９）中のＲ１３及びＲ１４として表される基は、一般式（８）中のＲ１０及びＲ１１として表される基と同様のことがいえる。
【０１０３】
一般式（９）で表される化合物として、具体的には、３−ジメチルアミノプロピル（トリエトキシ）シラン、３−ジメチルアミノプロピル（トリメトキシ）シラン、３−ジエチルアミノプロピル（トリエトキシ）シラン、３−ジエチルアミノプロピル（トリメトキシ）シラン、２−ジメチルアミノエチル（トリエトキシ）シラン、２−ジメチルアミノエチル（トリメトキシ）シラン、３−ジメチルアミノプロピル（ジエトキシ）メチルシラン、３−ジブチルアミノプロピル（トリエトキシ）シラン等の非環状３級アミノ基含有アルコキシシラン化合物；
【０１０４】
３−（１−ヘキサメチレンイミノ）プロピル（トリエトキシ）シラン、３−（１−ヘキサメチレンイミノ）プロピル（トリメトキシ）シラン、（１−ヘキサメチレンイミノ）メチル（トリメトキシ）シラン、（１−ヘキサメチレンイミノ）メチル（トリエトキシ）シラン、２−（１−ヘキサメチレンイミノ）エチル（トリエトキシ）シラン、２−（１−ヘキサメチレンイミノ）エチル（トリメトキシ）シラン、３−（１−ピロリジニル）プロピル（トリエトキシ）シラン、３−（１−ピロリジニル）プロピル（トリメトキシ）シラン、３−（１−ヘプタメチレンイミノ）プロピル（トリエトキシ）シラン、３−（１−ドデカメチレンイミノ）プロピル（トリエトキシ）シラン、３−（１−ヘキサメチレンイミノ）プロピル（ジエトキシ）メチルシラン、３−（１−ヘキサメチレンイミノ）プロピル（ジエトキシ）エチルシラン等の環状３級アミノ基含有アルコキシシラン化合物；
【０１０５】
２−（トリメトキシシリルエチル）ピリジン、２−（トリエトキシシリルエチル）ピリジン、４−（トリメトキシシリルエチル）ピリジン、４−（トリエトキシシリルエチル）ピリジン等のその他のアルコキシシラン化合物を挙げることができる。なお、これらは１種単独で用いても良く、２種以上を組み合わせて用いても良い。
【０１０６】
一般式（１０）中、Ａ５として表される官能基のうち、１級アミノ基は、アニリン等の芳香族アミンを含む。また、非環状２級アミノ基は、Ｎ−（一置換）アニリン等のＮ−（一置換）芳香族アミンを含む。更に、非環状３級アミンのオニウム塩は、Ｎ，Ｎ−（二置換）アニリン等のＮ，Ｎ−（二置換）芳香族アミンのオニウム塩を含む。また、環状２級アミノ基や環状３級アミノ基は、環の一部として（チオ）エーテルを含んでも良い。
【０１０７】
一般式（１０）中のＲ１５として表される基は、一般式（８）中のＲ９として表される基、また、一般式（１０）中のＲ１６及びＲ１７として表される基は、一般式（８）中のＲ１０及びＲ１１として表される基と同様のことがいえる。
【０１０８】
一般式（１０）で表される化合物として、具体的には、３−アミノプロピルトリメトキシシラン、３−アミノプロピルトリエトキシシラン、ヒドロキシメチルトリメトキシシラン、ヒドロキシメチルトリエトキシシラン、メルカプトメチルトリメトキシシラン、メルカプトメチルトリエトキシシラン、アミノフェニルトリメトキシシラン、アミノフェニルトリエトキシシラン、３−（Ｎ−メチルアミノ）プロピルトリメトキシシラン、３−（Ｎ−メチルアミノ）プロピルトリエトキシシラン、オクタデシルジメチル（３−トリメチルシリルプロピル）アンモニウムクロリド、オクタデシルジメチル（３−トリエチルシリルプロピル）アンモニウムクロリド、スルホニルメチルトリメトキシシラン、スルホニルメチルトリエトキシシラン、スルフィニルメチルトリメトキシシラン、スルフィニルメチルトリエトキシシラン等を挙げることができる。
【０１０９】
アルコキシシラン化合物としては、一般式（８）で表される化合物及びそれらの部分縮合物の少なくともいずれかの化合物であることが更に好ましく、３−グリシドキシプロピルトリメトキシシラン、３−グリシドキシプロピルトリエトキシシラン、及びそれらの部分縮合物からなる群より選択される少なくとも１種の化合物であることが特に好ましい。
【０１１０】
（２）  （ａ２）重合体の調製方法
（ａ２）重合体は、例えば、以下のようにして調製することができる。共役ジエン系化合物、必要に応じて他の単量体の存在下、重合反応を行い、共役ジエン系重合体を得た後、得られた共役ジエン系重合体の活性末端をアルコキシシラン化合物により第１次変性（以下、「変性反応」ともいう）して調製することができる。また、第１次変性後、更に縮合促進剤の存在下で第２次変性（以下、「縮合反応」ともいう）して調製することが好ましい。
【０１１１】
（ｉ）  重合反応
重合反応については、特に限定されるものではなく、溶液重合方法、気相重合方法、バルク重合方法等の従来公知の方法を用いることができるが、溶液重合方法が好ましい。なお、（ａ２）重合体のシス−１，４−結合の含有率を８０％以上にするために重合触媒を用いることが好ましい。
【０１１２】
重合触媒としては、国際公開第０３／０４６０２０号パンフレットに記載されたものを好適に用いることができる。重合触媒の使用量は、特に制限されるものではなく、適宣選択して使用される。
【０１１３】
重合反応が溶液重合方法である場合、溶媒としては反応に不活性な有機溶媒、例えば、脂肪族、脂環族、芳香族等の炭化水素溶媒を用いる。具体的には、プロパン、ｎ−ブタン、イソブタン、ｎ−ペンタン、イソペンタン、ｎ−ヘキサン、シクロヘキサン、プロペン、１−ブテン、イソブテン、トランス−２−ブテン、シス−２−ブテン、１−ペンテン、２−ペンテン、１−ヘキセン、２−ヘキセン、ベンゼン、トルエン、キシレン、エチルベンゼン等を挙げることができる。なお、これらは１種単独で用いても良く、２種以上を組み合わせて用いても良い。
【０１１４】
重合反応の条件として、反応温度は−８０〜１５０℃であることが好ましく、−２０〜１２０℃であることが更に好ましい。また、圧力は、単量体を実質的に液相に保つのに十分な圧力で行うことが好ましく、単量体、溶媒、反応温度等にも依存するが、より高い圧力で行うことが更に好ましい。このような高い圧力は、不活性ガスで反応容器を加圧する等といった操作で調整することができる。
【０１１５】
重合反応において、重合触媒、溶媒、単量体等の全ての原材料は、水、酸素、二酸化炭素、プロトン性化合物等の反応阻害物質を実質的に除去したものを用いることが好ましい。
【０１１６】
（ｉｉ）  変性反応
変性反応は、溶液反応又は固相反応のいずれを用いて行っても良いが、溶液反応が好ましい。溶液反応においては、重合反応で使用した溶媒をそのまま用いても良く、未反応の単量体を除去する必要はない。また、形式については特に制限されるものではなく、バッチ式反応器を用いても良く、多段階連続式反応器やインラインミキサ等の装置を用いても良い。なお、変性反応は、重合反応終了後、脱溶媒処理、水処理、熱処理、共役ジエン系重合体の単離等の操作を行わずに実施する必要がある。
【０１１７】
変性反応の反応温度は、重合反応の反応温度をそのまま適用することができる。具体的には、２０〜１００℃が好ましい。２０℃未満であると、（ａ２）重合体の粘度が上昇する傾向にある。一方、１００℃超であると、共役ジエン系重合体の活性末端が失活し易い傾向にある。
【０１１８】
（ｉｉｉ）  縮合反応
縮合促進剤としては、一般式（５）で表される化合物、一般式（６）で表される化合物、及び一般式（７）で表される化合物からなる群より選択される少なくとも１種の化合物を含むものであることが好ましい。
【０１１９】
Ｓｎ（ＯＣＯＲ７）２（５）
一般式（５）中、Ｒ７は、相互に独立に、炭素数２〜１９の有機基を示す。
【０１２０】
Ｒ８ｒＳｎＡ１ｔＢ１（４−ｔ−ｒ）（６）
一般式（６）中、Ｒ８は、炭素数１〜３０の脂肪族炭化水素基を示し、Ｂ１は、ヒドロキシル基又はハロゲンを示す。Ａ１は、（ｉ）炭素数２〜３０の脂肪族カルボン酸残基、（ｉｉ）炭素数５〜３０の１，３−ジカルボニル含有基、（ｉｉｉ）炭素数１〜３０のヒドロカルビルオキシ基、及び（ｉｖ）炭素数１〜２０のヒドロカルビル基からなる群より選択された基で合計三置換されたシロキシ基を示す。ｒは、１〜３の整数を示し、ｔは、１又は２を示す。但し、ｔ＋ｒは、３又は４である。なお、Ｒ８が複数存在する場合は、同一でも異なっていても良く、Ａ１が複数存在する場合は、同一でも異なっていても良い。
【０１２１】
Ａ２ｘＴｉＢ２（４−ｘ）（７）
一般式（７）中、Ａ２は、（ｉ）炭素数１〜３０のヒドロカルビルオキシ基、及び（ｉｉ）炭素数１〜３０のアルキル基の少なくともいずれかの基で合計三置換されたシロキシ基を示す。Ｂ２は、炭素数５〜３０の１，３−ジカルボニル含有基を示す。ｘは、２又は４を示す。なお、Ａ２が複数存在する場合は、同一でも異なっていても良く、Ｂ２が複数存在する場合は、同一でも異なっていても良い。
【０１２２】
一般式（５）又は（６）で表される化合物として、より具体的には、スズジカルボン酸塩（好ましくは、炭素数８〜２０のカルボン酸塩）、ジヒドロカルビルスズジカルボン酸塩、ジヒドロカルビルスズビス（α，γ−ジケトネート）、ジヒドロカルビルスズアルコキシハライド、ジヒドロカルビルスズモノカルボン酸塩ヒドロキシド、ジヒドロカルビルスズアルコキシ（トリヒドロカルビルシロキシド）、ジヒドロカルビルスズアルコキシ（ジヒドロカルビルアルコキシシロキシド）、ジヒドロカルビルスズビス（トリヒドロカルビルシロキシド）、ジヒドロカルビルスズビス（ジヒドロカルビルアルコキシシロキシド）等を挙げることができる。
【０１２３】
一般式（７）で表される化合物として、より具体的には、チタンテトラアルコキシド、チタンジアルコキシビス（α，γ−ジケトネート）、チタンテトラキス（トリヒドロカルビオキシシロキシド）等を挙げることができる。
【０１２４】
縮合促進剤の使用量は、反応系内に存するアルコキシシラン化合物の総量に対し、金属換算で０．０５ｍｏｌ以上であることが好ましい。
【０１２５】
２  （Ｂ）充填剤
（Ｂ）充填剤は、（ｂ１）カーボンブラック及び（ｂ２）シリカの少なくともいずれか、を含むものである。（Ｂ）充填剤は、加硫ゴムの引張強度等の破壊特性、耐摩耗性、転がり抵抗性等を向上させるとともに、ゴム組成物の加工性を良好にする効果がある。
【０１２６】
２．１  （ｂ１）カーボンブラック
（ｂ１）カーボンブラックは、引張強度等の破壊特性の改良効果に優れる。（ｂ１）カーボンブラックとしては、特に制限されるものではなく、例えば、ＳＲＦ、ＧＰＦ、ＦＥＦ、ＨＡＦ、ＩＳＡＦ、ＳＡＦ等がある。これらの中でも、ヨウ素吸着量が６０ｍｇ以上、かつ、ジブチルフタレート吸油量が８０ｍＬ／１００ｇのものが好ましく、特に耐摩耗性に優れるＨＡＦ、ＩＳＡＦ、ＳＡＦが更に好ましい。
【０１２７】
（ｂ１）カーボンブラックを（Ｂ）充填剤として含む場合、その使用量は、（Ａ）ゴム成分１００質量部に対し、２〜１００質量部であり、２〜９０質量部であることが好ましく、２〜７５質量部であることが更に好ましい。（ｂ１）カーボンブラックの使用量が２質量部未満であると、引張強度の改良効果が十分ではない場合がある。一方、１００質量部超であると、ゴム組成物の加工性が劣るという場合がある。
【０１２８】
２．２  （ｂ２）シリカ
（ｂ２）シリカとしては、特に制限されるものではなく、例えば、湿式シリカ、乾式シリカ、ケイ酸カルシウム、ケイ酸アルミニウム等がある。これらの中でも、引張強度等の破壊強度、ウェッドスキッド抵抗性、転がり抵抗性に優れる湿式シリカが好ましい。
【０１２９】
（ｂ２）シリカを（Ｂ）充填剤として含む場合、その使用量は、（Ａ）ゴム成分１００質量部に対し、３０〜１００質量部であり、３０〜９０質量部であることが好ましく、３０〜８０質量部であることが更に好ましい。（ｂ２）シリカの使用量が３０質量部未満であると、転がり抵抗性の改良効果が十分ではない場合がある。一方、１００質量部超であると、ゴム組成物の加工性が劣るという場合がある。
【０１３０】
また、（ｂ２）シリカを（Ｂ）充填剤として含む場合、シランカップリング剤を更に含む。シランカップリング剤は、（ｂ２）シリカの補強効果を更に向上させる性質を有している。
【０１３１】
シランカップリング剤として、具体的には、ビス（３−トリエトキシシリルプロピル）テトラスルフィド、ビス（３−トリエトキシシリルプロピル）トリスルフィド、ビス（３−トリエトキシシリルプロピル）ジスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾリルテトラスルフィド、３−トリエトキシシリルプロピルメタクリレートモノスルフィド、３−トリメトキシシリルプロピルメタクリレートモノスルフィド、ビス（３−ジエトキシメチルシリルプロピル）テトラスルフィド、３−メルカプトプロピルジメトキシメチルシラン、ジメトキシメチルシリルプロピル−Ｎ，Ｎ−ジメチルチオカルバモイルテトラスルフィド、ジメトキシメチルシリルプロピルベンゾチアゾリルテトラスルフィド等を挙げることができる。これらの中でも、補強効果が高いため、ビス（３−トリエトキシシリルプロピル）ポリスルフィド、３−トリメトキシシリルプロピルベンゾチアゾリルテトラスルフィドが好ましい。なお、これらは１種単独で使用しても良く、２種以上を組み合わせて用いても良い。
【０１３２】
シランカップリング剤の使用量は、（ｂ２）シリカ１００質量部に対し、２〜２０質量部であり、３〜１５質量部であることが好ましい。２質量部未満であると、シランカップリング剤を含むことによる改良効果が十分ではない場合がある。一方、２０質量部超であると、ゲル化を引き起こす場合がある。
【０１３３】
２．３  （ｂ３）無機充填剤
（Ｂ）充填剤は、（ｂ１）カーボンブラック、（ｂ２）シリカ以外の（ｂ３）無機充填剤を含んでも良い。（ｂ３）無機充填剤として、具体的には、水酸化アルミニウム、水酸化マグネシウム、酸化マグネシウム、タルク、アタパルジャイト、チタン白、チタン黒、酸化カルシウム、水酸化カルシウム、酸化アルミニウムマグネシウム、クレー、カオリン、パイロフィライト、ベントナイト、ケイ酸アルミニウム、ケイ酸マグネシウム、ケイ酸アルミニウムカルシウム、ケイ酸マグネシウムカルシウム、マイカ等を挙げることができる。なお、これらは１種単独で使用しても良く、２種以上を組み合わせて用いても良い。
【０１３４】
３  その他の成分
本発明のゴム組成物は、その性質を損なわない範囲で（Ａ）ゴム成分及び（Ｂ）充填剤以外のその他の成分を含有しても良い。その他の成分として、具体的には、加硫剤、加硫促進剤、プロセス油、老化防止剤、スコーチ防止剤、亜鉛華、ステアリン酸等を挙げることができる。
【０１３５】
４  ゴム組成物の製造方法
本発明のゴム組成物は、（Ａ）ゴム成分及び（Ｂ）充填剤、必要に応じて加えるその他の成分を、ロール等の開放式混練機、バンバリーミキサー等の密閉式混練機等の混練機を用いて混練することで製造することができる。また、成形加工後に加硫を行うことで加硫ゴムを製造することができる。加硫方法は特に限定されるものではなく、従来公知のゴム組成物の加硫方法を用いることができる。加硫ゴムは、タイヤトレッドとして特に好適に用いることができる他、アンダートレッド、カーカス、サイドウォール、ビート部等としても好適に用いることができる。
【０１３６】
ＩＩ  空気入りタイヤ
本発明の空気入りタイヤは、「Ｉ  ゴム組成物」に記載のゴム組成物を用いてなるものである。より具体的には、本発明の空気入りタイヤは、上述のゴム組成物を加硫した加硫ゴムを用いてなるものである。このため、本発明の空気入りタイヤは、耐摩耗性、低温特性、引張強度、転がり抵抗性、ウェッドスキッド抵抗性等に優れるものである。
【実施例】
【０１３７】
以下、本発明を実施例に基づいて具体的に説明するが、本発明はこれらの実施例に限定されるものではない。なお、実施例、比較例中の「部」は、特に断らない限り質量基準である。また、各種物性値の測定方法、及び諸特性の評価方法を以下に示す。
【０１３８】
［ビニル結合含有率（％）及び結合スチレン含有率（％）］：２７０ＭＨｚ  １Ｈ−ＮＭＲを用いて算出した。
【０１３９】
［シス−１，４−結合含有率（％）及び１，２−ビニル結合含有率（％）］：赤外法（モレロ法）を用いて算出した。
【０１４０】
［ガラス転移温度（℃）］：ＡＳＴＭ  Ｄ３４１８に準拠して測定した。
【０１４１】
［分子量分布（Ｍｗ／Ｍｎ）］：商品名「ＨＬＣ−８１２０」（東ソー社製）のＧＰＣを用い、検知器として、示差屈折計を用いて、次の条件でＭｗ及びＭｎ測定して算出した。
カラム：商品名「カラムＧＭＨＨＸＬ」、東ソー社製
流量：１．０ｍＬ／ｓ
温度：５０℃
【０１４２】
［ムーニー粘度（ＭＬ１＋４，１００℃）］：ＪＩＳ  Ｋ６３００に準拠して、Ｌローター、予熱１分、ローター作動時間４分、温度１００℃で測定した。
【０１４３】
［引張強度（３００％モジュラス）］：ＪＩＳ  Ｋ６３０１に準拠して測定した。なお、指数で表示し、数値が大きいほど、引張強度が大きく、破壊強度に優れるといえる。
【０１４４】
［ｔａｎδ（５０℃）及びｔａｎδ（０℃）］：ｔａｎδ（５０℃）は、米国レオメトリックス社製の動的スペクトロメーターを使用し、引張動歪１％、周波数１０Ｈｚ、５０℃の条件で測定した。なお、指数で表示し、数値が大きいほど転がり抵抗が小さいといえる。また、ｔａｎδ（０℃）は、同機器を使用し、引張動歪０．１％、周波数１０Ｈｚ、０℃の条件で測定した。なお、指数で表示し、数値が大きいほどウェッドスキッド抵抗性に優れるといえる。
【０１４５】
［低温特性（Ｇ’（−２０℃））］：米国レオメトリックス社製の動的スペクトロメーターを使用し、引張動歪０．１％、周波数１５Ｈｚ、−２０℃の条件で測定した。なお、指数で表示し、数値が大きいほど低温特性（即ち、氷雪路面でのグリップ性能）に優れるといえる。
【０１４６】
［耐摩耗性］：ランボーン型摩耗試験機を室温で用い、スリップ率が２５％の摩耗量を指数で表した。なお、数値が大きいほど耐摩耗性に優れるといえる。
【０１４７】
（合成例１）
窒素置換された内容積５Ｌのオートクレーブ反応器に、シクロヘキサン２，５００ｇ、テトラヒドロフラン２５ｇ、スチレン１００ｇ、１，３−ブタジエン３９０ｇを仕込んだ。反応器内容物の温度を２０℃に調整した後、ｎ−ブチルリチウム３７５ｍｇを添加して重合を開始した。重合は断熱条件で実施し、最高温度は８５℃に達した。重合転化率が９９％に達した時点で、ブタジエン１０ｇを追加し、更に５分重合させた後、アミノ基含有アルコキシシラン化合物として変性剤（１）２，１３０ｍｇを加えて１５分間反応を行った。反応終了後の重合体溶液に、２，６−ジ−ｔｅｒｔ−ブチル−ｐ−クレゾールを添加した。次いで、スチームストリッピングにより脱溶媒を行い、１１０℃に調温された熱ロールによりゴムを乾燥し、共役ジエン系共重合体を得た。この共役ジエン系共重合体をＳＢＲ−Ａとする。ＳＢＲ−Ａの重合条件及び物性値を表１に示す。
【０１４８】
（合成例２）
窒素置換された内容積５Ｌのオートクレーブ反応器に、シクロヘキサン２，５００ｇ、テトラヒドロフラン２５ｇ、スチレン１００ｇ、１，３−ブタジエン３９０ｇ、ジビニルベンゼン０．０５ｇを仕込んだ。反応器内容物の温度を２０℃に調整した後、ｎ−ブチルリチウム３７５ｍｇを添加して重合を開始した。重合は断熱条件で実施し、最高温度は８５℃に達した。重合転化率が９９％に達した時点で、ブタジエン１０ｇを追加し、更に５分重合させた後、アミノ基含有アルコキシシラン化合物として変性剤（２）１，２７５ｍｇを加えて１０分間反応を行った。その後、更に、四塩化スズ８５ｍｇを加えて１０分間反応を行った。反応終了後の重合体溶液に、２，６−ジ−ｔｅｒｔ−ブチル−ｐ−クレゾールを添加した。次いで、スチームストリッピングにより脱溶媒を行い、１１０℃に調温された熱ロールによりゴムを乾燥し、共役ジエン系共重合体を得た。この共役ジエン系共重合体をＳＢＲ−Ｂとする。ＳＢＲ−Ｂの重合条件及び物性値を表１に示す。
【０１４９】
（合成例３）
窒素置換された内容積５Ｌのオートクレーブ反応器に、シクロヘキサン２，５００ｇ、テトラヒドロフラン２５ｇ、スチレン１００ｇ、１，３−ブタジエン３９０ｇ、ジビニルベンゼン０．０５ｇを仕込んだ。反応器内容物の温度を２０℃に調整した後、予めｎ−ブチルリチウム３７５ｍｇと、ピペリジン４２３ｍｇをシクロヘキサン溶剤中で反応させて調製した開始剤を添加して重合を開始した。重合は断熱条件で実施し、最高温度は８５℃に達した。重合転化率が９９％に達した時点で、ブタジエン１０ｇを追加し、更に５分重合させた後、アミノ基含有アルコキシシラン化合物として変性剤（２）１，２７５ｍｇを加えて１０分間反応を行った。その後、更に、四塩化スズ８５ｍｇを加えて１０分間反応を行った。反応終了後の重合体溶液に、２，６−ジ−ｔｅｒｔ−ブチル−ｐ−クレゾールを添加した。次いで、スチームストリッピングにより脱溶媒を行い、１１０℃に調温された熱ロールによりゴムを乾燥し、共役ジエン系共重合体を得た。この共役ジエン系共重合体をＳＢＲ−Ｃとする。ＳＢＲ−Ｃの重合条件及び物性値を表１に示す。
【０１５０】
（合成例４）
合成例３において、開始剤をｎ−ブチルリチウム３７５ｍｇと、ヘキサメチレンイミン４９３ｍｇから調製した開始剤に変更したこと以外は、合成例３と同様にして、共役ジエン系重合体を得た。この共役ジエン系共重合体をＳＢＲ−Ｄとする。ＳＢＲ−Ｄの重合条件及び物性値を表１に示す。
【０１５１】
（合成例５）
合成例２で、ビニル結合含有率調整剤、単量体、開始剤、アミノ基含有アルコキシシラン化合物、カップリング剤の使用量を表１に記載した量に変更したこと以外は、合成例２と同様にして、共役ジエン系共重合体を得た。この共役ジエン系共重合体をＳＢＲ−Ｅとする。ＳＢＲ−Ｅの重合条件及び物性値を表１に示す。
【０１５２】
（合成例６）
窒素置換された内容積５Ｌのオートクレーブ反応器に、シクロヘキサン２，５００ｇ、テトラヒドロフラン１．５ｇ、スチレン１７５ｇ、１，３−ブタジエン１５０ｇ、ジビニルベンゼン０．０５ｇ及びドデシルベンゼンスルホン酸カリウム６０ｍｇを仕込んだ。反応器内容物の温度を４０℃に調整した後、ｎ−ブチルリチウム３５０ｍｇを添加して重合を開始した。重合は断熱条件で実施し、重合温度が５５℃に到達した時点で、更に１，３−ブタジエン１６５ｇを連続的に追加して重合を進行させた。最高温度は８０℃に達した。重合転化率が９９％に達した時点で、１，３−ブタジエン１０ｇを追加し、更に５分重合させた後、アミノ基含有アルコキシシラン化合物として変性剤（２）１１９０ｍｇを加えて１０分間反応を行った。その後、更に、四塩化スズ８０ｍｇを加えて１０分間反応を行った。反応終了後の重合体溶液に、２，６−ジ−ｔｅｒｔ−ブチル−ｐ−クレゾールを添加した。次いで、スチームストリッピングにより脱溶媒を行い、１１０℃に調温された熱ロールによりゴムを乾燥し、共役ジエン系共重合体を得た。この共役ジエン系共重合体をＳＢＲ−Ｆとする。ＳＢＲ−Ｆの重合条件及び物性値を表１に示す。
【０１５３】
（合成例７）
合成例２で、ビニル結合含有率調整剤、単量体、開始剤、アミノ基含有アルコキシシラン化合物、カップリング剤の使用量を表１に記載した量に変更したこと以外は、合成例２と同様にして、共役ジエン系共重合体を得た。この共役ジエン系共重合体をＳＢＲ−Ｇとする。ＳＢＲ−Ｇの重合条件及び物性値を表１に示す。
【０１５４】
（合成例８）
窒素置換された内容積５Ｌのオートクレーブ反応器に、シクロヘキサン２，５００ｇ、テトラヒドロフラン５０ｇ、スチレン１６０ｇ、１，３−ブタジエン２８０ｇ、ジビニルベンゼン０．０５ｇを仕込んだ。反応器内容物の温度を３０℃に調整した後、ｎ−ブチルリチウム３５５ｍｇを添加して重合を開始した。重合は断熱条件で実施し、重合温度が７０℃に到達した時点で、１，３−ブタジエン５０ｇを連続的に添加して重合を行った。最高温度は８５℃に達した。重合転化率が９９％に達した時点で、１，３−ブタジエン１０ｇを追加し、更に５分重合させた後、アミノ基含有アルコキシシラン化合物として変性剤（２）１２００ｍｇを加えて１０分間反応を行った。その後、更に、四塩化スズ９０ｍｇを加えて１０分間反応を行った。反応終了後の重合体溶液に、２，６−ジ−ｔｅｒｔ−ブチル−ｐ−クレゾールを添加した。次いで、スチームストリッピングにより脱溶媒を行い、１１０℃に調温された熱ロールによりゴムを乾燥し、共役ジエン系共重合体を得た。この共役ジエン系共重合体をＳＢＲ−Ｈとする。ＳＢＲ−Ｈの重合条件及び物性値を表１に示す。
【０１５５】
（合成例９）
合成例８で、ビニル結合含有率調整剤、単量体、開始剤、アミノ基含有アルコキシシラン化合物の使用量を表１に記載した量に変更したこと、及びカップリング剤として四塩化ケイ素１００ｍｇを使用したこと以外は、合成例８と同様にして反応を行った。反応終了後に、更に伸展油としてｏｉｌ（１）１８７．５ｇ（重合体溶液に含有されるゴム成分１００部に対して３７．５部）を添加した。次いで、スチームストリッピングにより脱溶媒を行い、１１０℃に調温された熱ロールによりゴムを乾燥し、共役ジエン系共重合体を得た。この共役ジエン系共重合体をＳＢＲ−Ｉとする。ＳＢＲ−Ｉの重合条件及び物性値を表１に示す。
【０１５６】
（合成例１０）
合成例８において、ビニル結合含有率調整剤、単量体、開始剤、アミノ基含有アルコキシシラン化合物、カップリング剤の使用量を表１に記載した量に変更したこと以外は、合成例８と同様にして、共役ジエン系共重合体を得た。この共役ジエン系共重合体をＳＢＲ−Ｊとする。ＳＢＲ−Ｊの重合条件及び物性値を表１に示す。
【０１５７】
（合成例１１）
合成例１０において、ビニル結合含有量調整剤、単量体、開始剤、アミノ基含有アルコキシシラン化合物の使用量を表１に記載した量に変更したこと、及びカップリング剤として四塩化ケイ素１００ｍｇを使用したこと以外は、合成例１０と同様にして反応を行った。反応終了後に、更に伸展油としてｏｉｌ（１）１８７．５ｇ（重合体溶液に含有されるゴム成分１００部に対して３７．５部）を添加した。次いで、スチームストリッピングにより脱溶媒を行い、１１０℃に調温された熱ロールによりゴムを乾燥し、共役ジエン系共重合体を得た。この共役ジエン系共重合体をＳＢＲ−Ｋとする。得られたＳＢＲ−Ｋの重合条件及び物性値を表１に示す。
【０１５８】
（合成例１２）
合成例１０において、ビニル結合含有量調整剤、単量体、開始剤、アミノ基含有アルコキシシラン化合物の使用量を表１に記載した量に変更したこと、及びカップリング剤として四塩化ケイ素１００ｍｇを使用したこと以外は、合成例１０と同様にして反応を行った。反応終了後に、更に伸展油としてｏｉｌ（２）１８７．５ｇ（重合体溶液に含有されるゴム成分１００部に対して３７．５部）を添加した。次いで、スチームストリッピングにより脱溶媒を行い、１１０℃に調温された熱ロールによりゴムを乾燥し、共役ジエン系共重合体を得た。この共役ジエン系共重合体をＳＢＲ−Ｌとする。ＳＢＲ−Ｌの重合条件及び物性値を表１に示す。
【０１５９】
（合成例１３）
合成例１０において、アミノ基含有アルコキシシラン化合物を使用しないこと、及びカップリング剤として四塩化スズを２３５ｍｇ用いたこと以外は、合成例１０と同様にして、共役ジエン系共重合体を得た。この共役ジエン系共重合体をＳＢＲ−Ｍとする。ＳＢＲ−Ｍの重合条件及び物性値を表１に示す。
【０１６０】
【表１】
2010209253.tif 000016
【０１６１】
なお、表１中、省略した化合物を以下に記す。
（アルコキシシラン化合物）
変性剤（１）：Ｎ，Ｎ−ビス（トリメチルシリル）アミノプロピルトリエトキシシラン
変性剤（２）：Ｎ，Ｎ−ビス（トリメチルシリル）アミノプロピルメチルジエトキシシラン
（伸展油）
ｏｉｌ（１）：商品名「フッコールＦＬＥＸ＃１４００Ｎ」、富士興産株式会社製、Ｖ．Ｇ．Ｃ＝０．９０１
ｏｉｌ（２）：商品名「フッコール・アロマックス＃３」、冨士興産株式会社製、Ｖ．Ｇ．Ｃ＝０．９６３
【０１６２】
（合成例１４）
窒素置換された５Ｌオートクレーブに、窒素雰囲気下、シクロヘキサン２．４ｋｇ、１，３−ブタジエン３００ｇを仕込んだ。これらに、予め触媒成分としてバーサチック酸ネオジム（０．０９ｍｍｏｌ）のシクロヘキサン溶液、メチルアルモキサン（１．８ｍｍｏｌ）のトルエン溶液、水素化ジイソブチルアルミニウム（５．０ｍｍｏｌ）及び四塩化ケイ素（０．０４５ｍｍｏｌ）のトルエン溶液と１，３−ブタジエン（４．５ｍｍｏｌ）を５０℃で３０分間反応熟成させて調製した触媒を仕込み、８０℃で６０分間重合反応を行った。１，３−ブタジエンの重合転化率は、ほぼ１００％であった。この重合体溶液２００ｇを抜き取り、２，４−ジ−ｔｅｒｔ−ブチル−ｐ−クレゾール１．５ｇを含むメタノール溶液を添加し、重合反応を停止させた。その後、スチームストリッピングにより脱溶媒し、１１０℃のロールで乾燥して、共役ジエン系重合体を得た。この共役ジエン系重合体のシス−１，４−結合の含有量は９７％であり、１，２−ビニル結合含有量は１．１％であり、分子量分布（Ｍｗ／Ｍｎ）は２．２であり、ムーニー粘度（ＭＬ１＋４，１００℃）は１８であった。
【０１６３】
残りの重合体溶液を温度６０℃に保ち、３−グリシドキシプロピルトリメトキシシラン（４．５ｍｍｏｌ）のトルエン溶液を添加し、３０分間反応させて変性反応を行った。続いて、テトラ（２−エチルヘキシルオキシ）チタン（１３．５ｍｍｏｌ）のトルエン溶液を添加し、３０分間混合させた。その後、２，４−ジ−ｔｅｒｔ−ブチル−ｐ−クレゾール１．５ｇを含むメタノール溶液を添加し、変性共役ジエン系重合体溶液２５０ｇを得た。次に、水酸化ナトリウムによりｐＨ１０に調整した水溶液２０Ｌに、得られた変性共役ジエン系重合体溶液を添加し、１１０℃で２時間、脱溶媒とともに縮合反応を行い、１１０℃のロールで乾燥して、変性共役ジエン系重合体を得た。この変性共役ジエン系重合体をＢＲ−Ｙとする。ＢＲ−Ｙの分子量分布（Ｍｗ／Ｍｎ）は２．７であり、ムーニー粘度（ＭＬ１＋４，１００℃）は４３であった。
【０１６４】
（合成例１５）
合成例１４において、テトラ（２−エチルヘキシルオキシ）チタンの代わりにビス（２−エチルヘキサン酸）スズを使用したこと以外は、合成例１５と同様にして、変性共役ジエン系重合体を得た。この変性共役ジエン系重合体をＢＲ−Ｚとする。ＢＲ−Ｚ及び変性反応前の共役ジエン系重合体の物性値を表２に示す。
【０１６５】
【表２】
2010209253.tif 000017
【０１６６】
表３に示す配合処方に従い、２５０ｃｃラボプラストミルで混練してゴム組成物を製造した。このゴム組成物を１４５℃で所定時間、加硫を行って加硫ゴムを調製し、それ用いてゴム組成物の評価を行った。
【０１６７】
【表３】
2010209253.tif 000018
【０１６８】
（実施例１）
共役ジエン系共重合体としてＳＢＲ−Ａ、変性共役ジエン系重合体としてＢＲ−Ｙを用い、表３に示す配合処方に従ってゴム組成物を製造し、それを用いて加硫ゴムを得た。この加硫ゴムを用いて各種評価試験を行ったところ、引張強度は１２６であり、ｔａｎδ（０℃）は１２０であり、ｔａｎδ（５０℃）は１４２であり、耐摩耗性は１３６であった。なお、指数の値は全て比較例５の加硫ゴムを基準として算出した。
【０１６９】
（実施例２〜８、比較例１〜５）
表４に示す条件で行ったこと以外は、実施例１と同様にして加硫ゴムを得た。この加硫ゴムを用いて各種評価を行った。評価結果を表４に示す。
【０１７０】
【表４】
2010209253.tif 000019
【０１７１】
なお、表４中、略記した化合物の詳細を以下に記す。
（共役ジエン系共重合体）
ＳＬ５６３：商品名「スチレンブタジエンゴムＳＬ５６３」、ＪＳＲ社製（ビニル結合含有率＝５５％、結合スチレン含有率＝２０％、ムーニー粘度（ＭＬ１＋４，１００℃）＝７５）
（共役ジエン系重合体）
ＢＲ０１：商品名「ポリブタジエンゴムＢＲ０１」、ＪＳＲ社製（シス−１，４−結合含有率＝９５％、１，２−ビニル結合含有率＝２．５％、ムーニー粘度（ＭＬ１＋４，１００℃）＝４５）
【０１７２】
実施例１〜４、７、８及び比較例１〜５の結果から、１級アミノ基とアルコキシシリル基が重合体末端に結合した共役ジエン系共重合体と、アルコキシシラン化合物で変性された変性共役ジエン系重合体を組み合わせて製造したゴム組成物を用いた加硫ゴムは、それぞれを単独で使用したゴム組成物を用いた加硫ゴムに比べて引張強度、転がり抵抗性、ウェッドスキッド抵抗性、耐摩耗性が著しく改良されることがわかる。また、実施例５、６の結果から、重合体開始末端に３級アミノ基を導入すると、重合体の両末端に官能基が導入されるので、各物性値が更に改良されることがわかる。
【０１７３】
（実施例９）
共役ジエン系共重合体としてＳＢＲ−Ｇ、変性共役ジエン系重合体としてＢＲ−Ｙを用い、表３に示す配合処方に従ってゴム組成物を製造し、それを用いて加硫ゴムを得た。この加硫ゴムを用いて各種評価を行ったところ、引張強度は１１６あり、ｔａｎδ（０℃）は１１０であり、ｔａｎδ（５０℃）は１３０であり、Ｇ’（−２０℃）は１２７であり、耐摩耗性は１２２であった。なお、指数の値は全て比較例９の加硫ゴムを基準として算出した。
【０１７４】
（実施例１０、比較例６〜９）
表５に示す条件で行ったこと以外は、実施例９と同様にして加硫ゴムを得た。この加硫ゴムを用いて各種評価を行った。評価結果を表５に示す。
【０１７５】
【表５】
2010209253.tif 000020
【０１７６】
なお、表５中、略記した化合物の詳細を以下に記す。
（共役ジエン系共重合体）
ＳＬ５５３：商品名「スチレンブタジエンゴムＳＬ５５３」、ＪＳＲ社製（ビニル結合含有率＝４２％、結合スチレン含有率＝１０％、ムーニー粘度（ＭＬ１＋４，１００℃）＝７３）
（共役ジエン系重合体）
ＢＲ０１：商品名「ポリブタジエンゴムＢＲ０１」、ＪＳＲ社製（シス−１，４−結合含有率＝９５％、１，２−ビニル結合含有率＝２．５％、ムーニー粘度（ＭＬ１＋４，１００℃）＝４５）
【０１７７】
実施例９、１０及び比較例６〜９の結果から、１級アミノ基とアルコキシシリル基が重合体末端に結合した共役ジエン系共重合体と、アルコキシシラン化合物で変性された変性共役ジエン系重合体を組み合わせて製造したゴム組成物を用いた加硫ゴムは、それぞれを単独で使用したゴム組成物を用いた加硫ゴムに比べて引張強度、転がり抵抗性、ウェッドスキッド抵抗性、耐摩耗性が著しく改良される。更に、低温特性も大幅に向上することがわかる。
【０１７８】
（実施例１１）
共役ジエン系共重合体としてＳＢＲ−Ｈ、変性共役ジエン系重合体としてＢＲ−Ｙを用い、表３に示す配合処方に従ってゴム組成物を製造し、それを用いて加硫ゴムを得た。この加硫ゴムを用いて各種評価を行ったところ、引張強度は１２１あり、ｔａｎδ（０℃）は１２３であり、ｔａｎδ（５０℃）は１３５であり、耐摩耗性は１３８であった。なお、指数の値は全て比較例１４の加硫ゴムを基準として算出した。
【０１７９】
（実施例１２〜１７、比較例１０〜１４）
表６に示す条件で行ったこと以外は、実施例１１と同様にして加硫ゴムを得た。この加硫ゴムを用いて各種評価を行った。評価結果を表６に示す。
【０１８０】
【表６】
2010209253.tif 000021
【０１８１】
なお、表６中、略記した化合物の詳細を以下に記す。
（共役ジエン系重合体）
ＢＲ０１：商品名「ポリブタジエンゴムＢＲ０１」、ＪＳＲ社製（シス−１，４−結合含有率＝９５％、１，２−ビニル結合含有率＝２．５％、ムーニー粘度（ＭＬ１＋４，１００℃）＝４５）
【０１８２】
実施例１１〜１７及び比較例１０〜１４の結果から、１級アミノ基とアルコキシシリル基が重合体末端に結合した共役ジエン系重合体と、アルコキシシラン化合物で変性された変性共役ジエン系重合体を組み合わせて製造したゴム組成物を用いた加硫ゴムは、それぞれを単独で使用したゴム組成物を用いた加硫ゴムに比べて引張強度、転がり抵抗性、ウェッドスキッド抵抗性、耐摩耗性が著しく改良されることがわかる。
【産業上の利用可能性】
【０１８３】
本発明のゴム組成物は、耐摩耗性、低温特性、引張強度、転がり抵抗性、ウェッドスキッド抵抗性等に優れる空気入りタイヤ等に用いる加硫ゴムを製造することができ、特に、高性能なタイヤを製造するための材料として好適に利用可能である。